СПОСОБ ИЗГОТОВЛЕНИЯ ОКСИДНОГО СВЕРХПРОВОДНИКА НА ОСНОВЕ ВИСМУТА И СВЕРХПРОВОДЯЩИЙ ПРОВОД

1. Способ изготовления оксидного сверхпроводника на основе висмута, содержащего фазу 2223, имеющую состав 2223 при составе Bi-Sr-Ca-Cu или (Bi,Pb)-Sr-Ca-Cu,
включающий в себя первый этап загрузки исходного материала, содержащего фазу 2212, имеющую состав 2212 при составе Bi-Sr-Ca-Cu или (Bi,Pb)-Sr-Ca-Cu, с критической температурой не более 70 K, в металлическую оболочку, второй этап выполнения обработки давлением упомянутой металлической оболочки, загруженной упомянутым исходным материалом, и третий этап выполнения термообработки упомянутой металлической оболочки, загруженной упомянутым исходным материалом.
2. Способ изготовления оксидного сверхпроводника на основе висмута по п.1, в котором содержание фазы 2223, имеющей состав 2223 при составе Bi-Sr-Ca-Cu или (Bi,Pb)-Sr-Ca-Cu, в упомянутом исходном материале составляет не более 5 мас.% от упомянутого исходного материала.
3. Способ изготовления оксидного сверхпроводника на основе висмута по п.1, в котором на упомянутом третьем этапе фаза 2223, имеющая состав 2223 при составе Bi-Sr-Ca-Cu или (Bi,Pb)-Sr-Ca-Cu, постепенно образуется от внешней стороны к внутренней стороне упомянутого исходного материала, загруженного в упомянутую металлическую оболочку.
4. Способ изготовления оксидного сверхпроводника на основе висмута по п.1, в котором средний диаметр частиц несверхпроводника, содержащегося в упомянутом исходном материале, составляет не более 5 мкм.
5. Сверхпроводящий провод, содержащий оксидный сверхпроводник на основе висмута, изготовленный способом изготовления оксидного сверхпроводника на основе висмута по п.1.
6. Сверхпроводящий провод по п.5, в котором угол ориентационного разупорядочения фазы 2223 упомянутого оксидного сверхпроводника на основе висмута составляет не более 8,5°.